(57)【要約】【課題】表示画面の法線に対する斜め方向からの観察における表示画面の外観を向上することができる光学フィルム、光学フィルム用転写体、画像表示装置を提供する。【解決手段】光学フィルム３は、直線偏光板５の光学機能層と、透過光に１／２波長分の位相差を付与する１／２波長板用位相差層９と、透過光に１／４波長分の位相差を付与する１／４波長板用位相差層８と、面内屈折率が厚み方向の屈折率よりも小さい正Ｃプレート１７とが順に積層され、正Ｃプレート１７は、厚み方向のリタデーションＲｔｈが、−１４０ｎｍ≦Ｒｔｈ≦−４０ｎｍを満たすことを特徴とする。【選択図】図１
2014224837.tif 000002
【特許請求の範囲】
【請求項１】
直線偏光板としての機能を担う直線偏光板の光学機能層と、
透過光に１／２波長分の位相差を付与する１／２波長板用位相差層と、
透過光に１／４波長分の位相差を付与する１／４波長板用位相差層と、
面内屈折率が厚み方向の屈折率よりも小さい正Ｃプレートとが順に積層され、
前記正Ｃプレートは、厚み方向のリタデーションＲｔｈが、
−１４０ｎｍ≦Ｒｔｈ≦−４０ｎｍを満たすこと、
を特徴とする光学フィルム。
【請求項２】
前記１／２波長板用位相差層及び前記１／４波長板用位相差層は、
前記直線偏光板の透過光の吸収軸又は透過軸に対する前記１／２波長板用位相差層の遅相軸の傾きをθ１とし、前記直線偏光板の透過光の吸収軸又は透過軸に対する前記１／４波長板用位相差層の遅相軸の傾きをθ２としたときに、
７°＜｜θ１｜＜１７°と、
５９°＜｜θ２｜＜７６°との関係を満たすこと、
を特徴とする請求項１に記載の光学フィルム。
【請求項３】
前記正Ｃプレートは、液晶化合物により形成されること、
を特徴とする請求項１又は請求項２に記載の光学フィルム。
【請求項４】
画像表示パネルを備え、
請求項１から請求項３までのいずれか１項に記載の光学フィルムを前記画像表示パネルに配置したこと、
を特徴とする画像表示装置。
【請求項５】
直線偏光板としての機能を担う直線偏光板の光学機能層の上に転写される転写層を有した光学フィルム用転写体であって、
透過光に１／２波長分の位相差を付与する１／２波長板用位相差層と、透過光に１／４波長分の位相差を付与する１／４波長板用位相差層と、面内屈折率が厚み方向の屈折率よりも小さい正Ｃプレートとが順に積層された転写層と、
前記転写層を保持する支持体とを備え、
前記正Ｃプレートは、厚み方向のリタデーションＲｔｈが、
−１４０ｎｍ≦Ｒｔｈ≦−４０ｎｍを満たすこと、
を特徴とする光学フィルム用転写体。
【請求項６】
前記１／２波長板用位相差層及び前記１／４波長板用位相差層は、
前記直線偏光板の透過光の吸収軸又は透過軸に対する前記１／２波長板用位相差層の遅相軸の傾きをθ１とし、前記直線偏光板の透過光の吸収軸又は透過軸に対する前記１／４波長板用位相差層の遅相軸の傾きをθ２としたときに、
７°＜｜θ１｜＜１７°と、
５９°＜｜θ２｜＜７６°との関係を満たすこと、
を特徴とする請求項５に記載の光学フィルム用転写体。
【請求項７】
前記正Ｃプレートは、液晶化合物により形成されること、
を特徴とする請求項５又は請求項６に記載の光学フィルム用転写体。
【請求項８】
前記支持体は、セパレータフィルムであり、
前記転写層は、前記支持体により被覆される粘着層を備えること、
を特徴とする請求項５から請求項７のいずれか１項に記載の光学フィルム用転写体。
【請求項９】
透明フィルムによる基材と、
直線偏光板としての機能を担う直線偏光板の光学機能層と、
１／４波長位相差板としての機能を担う１／４波長位相差板の光学機能層とが積層され、
前記１／４波長位相差板の光学機能層が、請求項５から請求項８までのいずれか１項に記載の光学フィルム用転写体に設けられた前記転写層による光学機能層であること、
を特徴とする光学フィルム。
【請求項１０】
画像表示パネルを備え、
請求項９に記載の光学フィルムを前記画像表示パネルに配置したこと、
を特徴とする画像表示装置。
【発明の詳細な説明】
【技術分野】
【０００１】
本発明は、例えば画像表示パネルに配置して、偏光面の制御により外来光の反射を低減する光学フィルム、光学フィルム用転写体、画像表示装置に関するものである。
【背景技術】
【０００２】
従来、画像表示パネル等に関して、画像表示パネルの出射面に光学フィルムを配置し、この光学フィルムによる偏光面の制御により外来光の反射を低減する方法が提案されている。この光学フィルムは、直線偏光板、１／４波長位相差板により構成され、画像表示パネルのパネル面に向かう外来光を直線偏光板により直線偏光に変換し、続く１／４波長位相差板により円偏光に変換する。ここで、この円偏光による外来光は、画像表示パネルの表面等で反射するものの、この反射の際に偏光面の回転方向が逆転する。その結果、この反射光は、到来時とは逆に、１／４波長位相差板より、直線偏光板により遮光される方向の直線偏光に変換された後、続く直線偏光板により遮光され、その結果、外部への出射が著しく抑制される。
【０００３】
この光学フィルムに関して、特許文献１等には、１／２波長板、１／４波長板を組み合わせて１／４波長位相差板を構成することにより、この光学フィルムを逆の分散特性により構成する方法が提案されている。この方法の場合、カラー画像の表示に供する広い波長帯域において、逆の分散特性により光学フィルムを構成することができる。
【０００４】
ところで、このような光学フィルムは、有機ＥＬ等からなる画像表示パネルに配置された場合、表示画面の法線に対して斜め方向から観察したときに、青味や、緑味等の色味が視認される場合があり、表示画面のより一層の外観向上が望まれている。
【先行技術文献】
【特許文献】
【０００５】
【特許文献１】特開平１０−６８８１６号公報
【発明の概要】
【発明が解決しようとする課題】
【０００６】
本発明の課題は、表示画面の法線に対する斜め方向からの観察における表示画面の外観を向上することができる光学フィルム、光学フィルム用転写体、画像表示装置を提供することである。
【課題を解決するための手段】
【０００７】
本発明者は、上記課題を解決するために鋭意研究を重ね、厚み方向のリタデーションが所定の範囲内となる正Ｃプレートを積層する、との着想に至り、本発明を完成するに至った。
【０００８】
（１）  直線偏光板としての機能を担う直線偏光板の光学機能層と、透過光に１／２波長分の位相差を付与する１／２波長板用位相差層と、透過光に１／４波長分の位相差を付与する１／４波長板用位相差層と、面内屈折率が厚み方向の屈折率よりも小さい正Ｃプレートとが順に積層され、前記正Ｃプレートは、厚み方向のリタデーションＲｔｈが、−１４０ｎｍ≦Ｒｔｈ≦−４０ｎｍを満たすこと、を特徴とする光学フィルム。
【０００９】
（２）  前記１／２波長板用位相差層及び前記１／４波長板用位相差層は、前記直線偏光板の透過光の吸収軸又は透過軸に対する前記１／２波長板用位相差層の遅相軸の傾きをθ１とし、前記直線偏光板の透過光の吸収軸又は透過軸に対する前記１／４波長板用位相差層の遅相軸の傾きをθ２としたときに、７°＜｜θ１｜＜１７°と、５９°＜｜θ２｜＜７６°との関係を満たすこと、を特徴とする（１）の光学フィルム。
【００１０】
（３）  前記正Ｃプレートは、液晶化合物により形成されること、を特徴とする（１）又は（２）の光学フィルム。
【００１１】
（４）  画像表示パネルを備え、（１）から（３）までのいずれかの光学フィルムを前記画像表示パネルに配置したこと、を特徴とする画像表示装置。
【００１２】
（５）  直線偏光板としての機能を担う直線偏光板の光学機能層の上に転写される転写層を有した光学フィルム用転写体であって、透過光に１／２波長分の位相差を付与する１／２波長板用位相差層と、透過光に１／４波長分の位相差を付与する１／４波長板用位相差層と、面内屈折率が厚み方向の屈折率よりも小さい正Ｃプレートとが順に積層された転写層と、前記転写層を保持する支持体とを備え、前記正Ｃプレートは、厚み方向のリタデーションＲｔｈが、−１４０ｎｍ≦Ｒｔｈ≦−４０ｎｍを満たすこと、を特徴とする光学フィルム用転写体。
【００１３】
（６）  前記１／２波長板用位相差層及び前記１／４波長板用位相差層は、前記直線偏光板の透過光の吸収軸又は透過軸に対する前記１／２波長板用位相差層の遅相軸の傾きをθ１とし、前記直線偏光板の透過光の吸収軸又は透過軸に対する前記１／４波長板用位相差層の遅相軸の傾きをθ２としたときに、７°＜｜θ１｜＜１７°と、５９°＜｜θ２｜＜７６°との関係を満たすこと、を特徴とする（５）の光学フィルム用転写体。
【００１４】
（７）  前記正Ｃプレートは、棒状の液晶化合物により形成されること、を特徴とする（５）又は（６）の光学フィルム用転写体。
【００１５】
（８）  前記支持体は、セパレータフィルムであり、前記転写層は、前記支持体により被覆される粘着層を備えること、を特徴とする（５）から（７）のいずれかの光学フィルム用転写体。
【００１６】
（９）  透明フィルムによる基材と、直線偏光板としての機能を担う直線偏光板の光学機能層と、１／４波長位相差板としての機能を担う１／４波長位相差板の光学機能層とが積層され、前記１／４波長位相差板の光学機能層が、（５）から（８）までのいずれかの光学フィルム用転写体に設けられた前記転写層による光学機能層であること、を特徴とする光学フィルム。
【００１７】
（１０）  画像表示パネルを備え、（９）の光学フィルムを前記画像表示パネルに配置したこと、を特徴とする画像表示装置。
【発明の効果】
【００１８】
本発明によれば、表示画面の法線に対する斜め方向からの観察における表示画面の外観を向上することができる
【図面の簡単な説明】
【００１９】
【図１】本発明の第１実施形態に係る画像表示装置１を示す図である。
【図２】図１の画像表示装置１に設けられる光学フィルム３の説明に供する図である。
【図３】本発明の光学フィルム３に含まれる１／４波長位相差板６の製造工程を示す略線図である。
【図４】本発明の第２実施形態に係る画像表示装置２０１を示す図である。
【図５】第２実施形態に係る転写フィルム２２０を示す図である。
【図６】本発明による実施例の画像表示装置１と、比較例の画像表示装置との表示画面の評価結果を示す図である。
【図７】本発明による実施例の光学フィルムと、比較例の光学フィルムとの色度の評価結果を示す図である。
【図８】本発明による実施例の光学フィルムと、比較例の光学フィルムとの反射輝度の評価結果を示す図である。
【発明を実施するための形態】
【００２０】
以下、本発明の実施形態について図面を参照しながら説明する。
【００２１】
〔第１実施形態〕
図１は、本発明の第１実施形態に係る画像表示装置１を示す図である。この画像表示装置１では、画像表示パネル２のパネル面に、光学フィルム３が配置される。画像表示パネル２は、可撓性を有するシート形状による有機ＥＬパネルであり、所望のカラー画像を表示する。なお、画像表示パネル２は、有機ＥＬパネルに限定されるものでなく、反射型の液晶パネル等を適用することも可能である。
【００２２】
光学フィルム３は、偏光面の制御により、画像表示パネル２に到来する外来光の反射を抑圧する光学フィルムである。このため光学フィルム３は、直線偏光板５、１／４波長位相差板６を積層して構成される。光学フィルム３は、図示しないセパレータフィルムを剥離して感圧接着剤による粘着層４を露出させた後、この粘着層４により、画像表示パネル２のパネル面に貼り付けられて保持される。また直線偏光板５及び１／４波長位相差板６は、粘着層７を介して一体化される。
【００２３】
１／４波長位相差板６は、透過光に１／４波長分の位相差を付与する１／４波長板として機能する部位８（１／４波長板用位相差層と呼ぶ）と、透過光に１／２波長分の位相差を付与する１／２波長板として機能する部位９（１／２波長板用位相差層と呼ぶ）と、正Ｃプレート１７との積層体により構成される。これにより１／４波長位相差板６は、カラー画像の表示に供する広い波長帯域で逆の分散特性を確保し、光学フィルム３は、広い波長帯域で十分に外来光の反射を抑圧する。
ここで、正Ｃプレートとは、面内屈折率が厚み方向の屈折率よりも小さく形成されたフィルムをいい、負Ｃプレートとは、面内屈折率が厚み方向の屈折率よりも大きく形成されたフィルムをいう。
【００２４】
これらにより画像表示装置１では、画像表示パネル２の表示画面側より、順次、正Ｃプレート１７、１／４波長板用位相差層８、１／２波長板用位相差層９、直線偏光板５が配置される。また図２に示すように、矢印により示す直線偏光板５の吸収軸Ｓ又は透過軸に対して、１／２波長板用位相差層９及び１／４波長板用位相差層８の遅相軸（それぞれ矢印により示す）が、それぞれ反時計回りにθ１度、θ２度の角度を成すように配置される。
【００２５】
本実施形態の正Ｃプレートは、厚み方向のリタデーションＲｔｈが以下の関係式を満たすように形成される。
１）  −１４０ｎｍ≦Ｒｔｈ≦−４０ｎｍ
また、本実施形態の１／４波長板用位相差層８及び１／２波長板用位相差層９は、以下の関係式を満たすように形成される。
２）  ７°＜｜θ１｜＜１７°
３）  ５９°＜｜θ２｜＜７６°
【００２６】
ここで、θ１及びθ２は、上述したように、それぞれが直線偏光板５の透過光の吸収軸Ｓ又は透過軸に対する１／２波長板用位相差層９及び１／４波長板用位相差層８の遅相軸の傾きである。また、１／２波長板用位相差層９及び１／４波長板用位相差層８の各遅相軸は、直線偏光板５の吸収軸Ｓ又は透過軸に対して同じ方向に傾くものとする。すなわち、θ１が正の値である場合、θ２も正の値であり、θ１が負の値である場合、θ２も負の値となる。更に、θ１を直線偏光板５の吸収軸に対する遅相軸の傾きとした場合、θ２も直線偏光板５の吸収軸に対する遅相軸の傾きを示し、逆に、θ１を直線偏光板５の透過軸に対する遅相軸の傾きとした場合、θ２も直線偏光板５の透過軸に対する遅相軸の傾きを示すものとする。
上記の１）〜３）の関係式を満たすことにより、本実施形態の光学フィルム３は、画像表示パネル２に配置された場合に、表示画面の法線に対する斜め方向から観察される表示画面の色味を正面方向の色味と同様に黒色に近づけることができ、表示画面の外観を向上させることができる。
【００２７】
また、１／４波長板用位相差層８及び１／２波長板用位相差層９は、以下の関係式を満たすことによって、上記効果を奏する光学フィルム３をより具体的に実現することができる。なお、この場合、１／４波長板用位相差層８、１／２波長板用位相差層９は、それぞれ同一の液晶材料で形成される必要がある。
４）  ２｜θ１｜＋３５°＜｜θ２｜＜２｜θ1｜＋４５°
５）  ２（Ｒ２（５５０）−２０）＜Ｒ１（５５０）≦２Ｒ２（５５０）
ここで、Ｒ１（５５０）は、波長が５５０ｎｍの透過光に対する１／２波長板用位相差層９の面内のリタデーションであり、Ｒ２（５５０）は、波長が５５０ｎｍの透過光に対する１／４波長板用位相差層８の面内のリタデーションである。
【００２８】
なお、１／４波長板用位相差層８及び１／２波長板用位相差層９は、１／４波長位相差板６としての機能を有するために、それぞれの面内方向のリタデーション（Ｒ１（５５０）、Ｒ２（５５０））が、以下の関係式を満たすことが望ましい。
６）  ２３０ｎｍ≦Ｒ１（５５０）≦２７６ｎｍ
７）  １１０ｎｍ≦Ｒ２（５５０）≦１５０ｎｍ
【００２９】
１／４波長位相差板６は、画像表示パネル２側から、粘着層４を介して正Ｃプレート１７、１／４波長板用位相差層８、１／２波長板用位相差層９が順に設けられる。
正Ｃプレート１７は、面内屈折率が厚み方向の屈折率よりも小さくなる状態で固化（硬化）された棒状の液晶化合物、例えば、後述の化学式（５）の液晶化合物に、基材に対して垂直配向する添加剤を加えることによって基材１４上に形成される。具体的には、特開２００５−１７３４１０、特開２００６−５７０５１、特開２００６−１０６６６２に記載されている添加剤を用いることにより、特別な配向膜を使うことなく、液晶を垂直配向することができる。さらに開始剤としてＢＡＳＦ社製イルガキュア１８４、もしくはイルガキュア９０７を液晶材料に対して４％加えて、ＭＩＢＫ、シクロヘキサノン、またはＭＩＢＫとシクロヘキサノンの混合溶剤を用いて固形分濃度２５％に溶解して塗工液を作製する。ミヤバーにより基材に塗工して１１０℃設定で３分間の乾燥工程を得て、窒素雰囲気下で紫外線硬化により配向固定して作製する。
基材１４は、ＴＡＣ（トリアセチルセルロース）等の透明フィルムである。
【００３０】
また、１／４波長位相差板６は、正Ｃプレート１７の上に、１／４波長板用賦型樹脂層１０、１／４波長板用位相差層８が順次設けられる。
１／４波長板用賦型樹脂層１０は、微細な凹凸形状の賦型に供する賦型用樹脂層であり、この実施形態ではこの賦型用樹脂に紫外線硬化性樹脂が適用される。なお、この紫外線硬化性樹脂については、例えばアクリル系等、賦型処理に供する各種の樹脂を広く適用することができる。１／４波長板用賦型樹脂層１０は、その表面に、賦型処理により微細な凹凸形状、すなわち、１／４波長板用配向膜形状１１が形成される。
１／４波長板用位相差層８は、屈折率異方性を保持した状態で固化（硬化）された棒状液晶材料により形成され、この液晶材料の配向を１／４波長板用配向膜形状１１の配向規制力によりパターンニングする。なお、１／４波長板用位相差層８を形成する液晶材料は、１／２波長板用位相差層９と同一の液晶材料を使用することができ、例えば、下記化学式（１）〜（１３）に表される化合物等が用いられる。
【００３１】
また続いて１／４波長位相差板６は、１／４波長板用位相差層８の上に、１／２波長板用賦型樹脂層１２、１／２波長板用位相差層９が順次設けられる。
１／２波長板用賦型樹脂層１２は、微細な凹凸形状の賦型に供する賦型用樹脂層であり、この実施形態ではこの賦型用樹脂に紫外線硬化性樹脂が適用される。１／２波長板用賦型樹脂層１２は、賦型処理により表面に微細な凹凸形状、すなわち、１／２波長板用配向膜形状１３が形成される。
１／２波長板用位相差層９は、屈折率異方性を保持した状態で固化（硬化）された棒状液晶材料により形成され、この液晶材料の配向を１／２波長板用配向膜形状１３の配向規制力によりパターンニングする。なお、１／２波長板用位相差層９を形成する液晶材料は、上述の１／４波長板用位相差層８と同一の液晶材料を使用することができ、例えば、下記化学式（１）〜（１３）に表される化合物等が用いられる。
下記液晶化合物に開始剤としてＢＡＳＦ社製イルガキュア１８４、もしくはイルガキュア９０７を液晶材料に対して４％加えて、さらに塗工性向上を目的としてＤＩＣ製のメガファックシリーズであるフッ素系ポリマーを液晶層の厚みに応じて０．１％から０．５％程度加えて、ＭＩＢＫ、シクロヘキサノン、またはＭＩＢＫとシクロヘキサノンの混合溶剤を用いて固形分濃度２５％に溶解して塗工液を作製する。ミヤバーにより基材に塗工して１１０℃設定で３分間の乾燥工程を得て、窒素雰囲気下で紫外線硬化により配向固定して作製する。
【００３２】
【化１】
2014224837.tif 000003
2014224837.tif 000004
【００３３】
これら１／２波長板用配向膜形状１１及び１／４波長板用配向膜形状１３に係る微細な凹凸形状は、一方向に延長するライン状（線）の凹凸形状により形成され、この一方向に延長する方向が直線偏光板５の吸収軸Ｓ又は透過軸に対して、それぞれ時計回り又は反時計回りにθ１度、θ２度の角度を成す方向となるように作成される。
【００３４】
なお、１／４波長位相差層１０６は、上述の構成に限られず、例えば、１／４波長板用賦型樹脂層１０、１／２波長板用賦型樹脂層１２を省略し、正Ｃプレート１７の上に、１／４波長板用位相差層８、１／２波長板用位相差層９を設けるようにしてもよい。この場合、１／２波長板用位相差層９、１／４波長板用位相差層８には、１軸方向に延伸、若しくは所望の方向に斜め延伸したＣＯＰ（シクロオレフィンポリマー）フィルム等を使用することができ、遅相軸が、直線偏光板５の吸収軸Ｓ又は透過軸に対して反時計回りに、それぞれθ１度、θ２度の角度を成すように配置される。また、いずれか一方の位相差層が、賦型樹脂層及び配向膜から構成され、他方が上記ＣＯＰフィルム等から構成されるようにすることも可能である。
【００３５】
直線偏光板５は、ＴＡＣ（トリアセチルセルロース）等の透明フィルムからなる基材１５の下面側が鹸化処理された後、光学機能層１６が配置される。なお基材１５は、これに代えてポリ（メタ）アクリル酸メチル、ポリ（メタ）アクリル酸ブチル、（メタ）アクリル酸メチル−（メタ）アクリル酸ブチル共重合体、（メタ）アクリル酸メチル−スチレン共重合体等のアクリル樹脂等の樹脂、ソーダ硝子、カリ硝子、鉛硝子、石英硝子等の硝子等を適用することができる。
【００３６】
光学機能層１６は、直線偏光板としての光学的機能を担う部位であり、例えばポリビニルアルコール（ＰＶＡ）によるフィルム材に、ヨウ素化合物分子を吸着配向させて作製される。
【００３７】
〔製造工程〕
図３は、この１／４波長位相差板６の製造工程２０を示す略線図である。この製造工程２０は、基材１４がロールにより提供され、この基材を供給リール２１から供給する。製造工程２０は、ダイ５０によりこの基材１４の上に液晶材料を塗布し、紫外線照射装置５１による紫外線の照射により液晶材料を硬化させ、これらにより正Ｃプレート１７に係る構成を作成する。次に、製造工程２０は、ダイ２２によりこの基材１４の正Ｃプレートの上に紫外線硬化性樹脂１０の塗布液を塗布する。この製造工程２０において、ロール版３０は、１／４波長位相差板６の１／４波長板用配向膜形状１１に係る凹凸形状が周側面に形成された円筒形状の賦型用金型である。製造工程２０は、紫外線硬化性樹脂が塗布された基材１４を加圧ローラ２４によりロール版３０の周側面に押圧し、高圧水銀燈からなる紫外線照射装置２５による紫外線の照射により紫外線硬化性樹脂を硬化させる。これにより製造工程２０は、ロール版３０の周側面に形成された凹凸形状を基材に転写する。その後、剥離ローラ２６により硬化した紫外線硬化性樹脂と一体に基材１４をロール版３０から剥離し、ダイ２９により液晶材料を塗布する。またその後、紫外線照射装置２７による紫外線の照射により液晶材料を硬化させ、これらにより１／４波長板用位相差層８に係る構成を作成する。
【００３８】
続いてこの工程２０は、搬送ローラ３１により基材をダイ３２に搬送し、ダイ３２によりこの基材１４の１／４波長板用位相差層８上に紫外線硬化性樹脂１２の塗布液を塗布する。この製造工程２０において、ロール版４０は、１／４波長位相差板６の１／２波長板用配向膜形状１３に係る凹凸形状が周側面に形成された円筒形状の賦型用金型である。製造工程２０は、紫外線硬化性樹脂１２が塗布された基材を加圧ローラ３４によりロール版４０の周側面に押圧し、高圧水銀燈からなる紫外線照射装置３５による紫外線の照射により紫外線硬化性樹脂を硬化させる。これにより製造工程２０は、ロール版４０の周側面に形成された凹凸形状を基材１４に転写する。その後、剥離ローラ３６により硬化した紫外線硬化性樹脂と一体に基材をロール版４０から剥離し、ダイ３９により液晶材料を塗布する。またその後、紫外線照射装置３７による紫外線の照射により液晶材料を硬化させ、これらにより１／２波長板用位相差層９に係る構成を作成する。
【００３９】
製造工程は、続いて粘着層４を、この粘着層４に係るセパレータフィルムと一体に配置した後、別工程で作成した直線偏光板５と一体化し、光学フィルム３を作成する。
【００４０】
〔ロール版製造工程〕
賦型樹脂層の配向膜形状を形成するロール版の製造工程について説明する。なおここで、ロール版３０の製造方法について説明するが、ロール版４０については、後述するラビング処理の方向が異なる点を除いて、このロール版３０と同一に構成されることにより、重複した説明は省略する。ここでこの製造工程では、母材の周側面を切削により平滑化した後、下地層が作製される。ここで母材は、ロール版の外形形状に対応する円筒形状の金属材料である。母材は、加工のしやすさや寸法安定性などから金属材料であることが好ましく、ニッケル、クロム、ステンレス、銅などであることがより好ましい。なおこの実施形態において、母材は、銅が適用される。
【００４１】
下地層は、上層に設けられる材料層について、母材に対する密着力を強化するために設けられる。この実施形態では、下地層は、無電解メッキにより、リンをドープしたニッケル層により膜厚５００ｎｍで作製される。
【００４２】
続いてこの工程は、下地層の表面に、無機材料層を作製する。この実施形態では、この無機材料層にニッケル層が適用され、スパッタリングにより膜厚１００ｎｍにより作製される。なお無機材料層には、金属材料、無機酸化物、無機窒化物、無機炭化物などの各種無機材料を広く適用することができるものの、加工のしやすさなどから、クロム、チタン、ニッケル、タングステン、ステンレス系金属材料、アルミ、ＳｉＯ２、ＳｉＯｘ、Ａｌ２Ｏ３、Ｃｒ２Ｏ３、ＴｉＯ２、Ｓｉ３Ｎ４、ＡｌＮ、ＴｉＮ、ＳｉＯｘＮｙ、ＳｉＣ、ＷＣ、ＤＬＣなどを適用することができる。
【００４３】
続いてこの工程は、この無機材料層の全面にラビング処理により微小なライン状凹凸形状を形成する。ここでこの微小なライン状凹凸形状は、図２について上述した１／４波長板用位相差層８（ロール版４０では１／２波長板用位相差層９）の遅相軸の方向に対応する方向となるように作製される。これにより１／２波長板用位相差層９及び１／４波長板用位相差層８は、この無機材料層７２の表面形状が賦型処理により転写されてそれぞれ対応する配向膜形状１１、１３が作製され、この配向膜形状１１、１３の配向規制力により液晶材料が配向することになる。
【００４４】
この実施形態では、レーヨン布を巻着付けたロールによりラビングロールＲを構成し、このラビングロールＲを押し込み量０．５ｍｍ、回転数１００ｒｐｍにより回転された状態で、移動速度０．１ｍ／ｍｉｎにより一方向に移動させてラビングの処理を実行した。
以上の工程より作成されたロール版３０に、紫外線硬化性樹脂が塗布された基材を押圧することによって、１／４波長板用賦型樹脂層１０上に１／４波長板用配向膜形状１１が形成されることとなる。同様に、上記工程により作成されたロール版４０に、紫外線硬化性樹脂が塗布された基材を押圧することによって、１／２波長板用賦型樹脂層１２上に１／２波長板用配向膜形状１３が形成されることとなる。
【００４５】
以上より、本実施形態の光学フィルム３は、上記１）〜３）の関係式を満たすようにして、正Ｃプレート１７、１／４波長板用位相差層８及び１／２波長板用位相差層９を形成しているので、画像表示パネル２に配置された場合に、表示画面の法線に対する斜め方向から観察される表示画面の色味を黒色に近づけることができ、表示画面の外観を向上させることができる。
また、光学フィルム３は、上記式４）、５）の関係式を更に満たすようにして、同一の液晶材料により１／４波長板用位相差層８及び１／２波長板用位相差層９を形成することによって、上記効果を奏する光学フィルム３をより具体的に実現することができる。
【００４６】
〔第２実施形態〕
図４は、図１との対比により本実施形態に係る画像表示装置２０１を示す図である。また、図５は、本実施形態に係る転写フィルム２２０を示す図である。なお、以下の説明及び図面において、前述した第１実施形態と同様の機能を果たす部分には、同一の符号又は末尾に同一の符号を付して、重複する説明を適宜省略する。
第２実施形態の画像表示装置２０１は、１／４波長位相差板２０６が転写フィルム２２０の転写層によって形成されている点で第１実施形態の画像表示装置１と相違する。
光学フィルム２０３は、図４に示すように、粘着層２０７を介してこれら１／４波長位相差板２０６、直線偏光板５が一体化され、この一体化の処理に、転写法が適用される。
【００４７】
ここで、転写法は、例えば基材の上に所望の層を形成する場合に、この層を直接当該基材上に形成するのでは無く、一旦、離型性の支持体上に剥離可能に該層を積層形成して転写体を作成した後、工程、需要等に応じて、該支持体上に形成した層を、最終的に該層を積層すべき基材（被転写基材）上に接着、積層し、その後、該支持体を剥離除去することにより、該基材上に所望の層を形成する方法である。
【００４８】
この実施形態では、直線偏光板５に、１／４波長位相差板２０６に係る層構成を転写法により積層する。従って被転写基材は、直線偏光板５であり、転写に供する層（転写層）は、正Ｃプレート１７、１／４波長板用位相差層８、１／４波長板用賦型樹脂層１０、１／２波長板用位相差層９、１／２波長板用賦型樹脂層１２の積層体である。
【００４９】
図５は、この転写体である転写フィルム２２０の構成を示す図である。転写フィルム２２０は、セパレータフィルム２２３上に、順次、１／４波長位相差板２０６に係る１／２波長板用賦型樹脂層１２、１／２波長板用位相差層９、１／４波長板用賦型樹脂層１０、１／４波長板用位相差層８、正Ｃプレート１７が設けられる。
【００５０】
ここでセパレータフィルム２２３は、転写に供する層（転写層）を剥離可能に担持し、転写層を被転写基材上に接着、積層する際に、適宜に剥離、除去に供される基材である。この実施形態では、透明フィルム材であるＰＥＴ（Polyethylene  terephthalate）フィルムが適用され、これにより転写フィルム２２０は、光学特性を検査可能に構成される。なおＰＥＴフィルムは、コロナ処理され、これにより後述する離型層との間の密着力を適切に設定する。なおセパレータフィルム２２３は、全体の形状をシート形状としても良い。またセパレータフィルム２２３は、ポリエチレンテレフタレート、ポリブチレンテレフタレート、ポリエチレンアフタレート等のポリエステル樹脂、ポリプロピレン、ポリメチルペンテン等のポリオレフィン樹脂等の樹脂からなる樹脂性フィルム材を適用してもよい。なおセパレータフィルム２２３の厚みは、２０〜１００μｍである。なお転写層との剥離性が不十分な場合は、セパレータフィルム２２３には、転写層側に、剥離を促進する離型層を設ける。
【００５１】
離型層は、相対的に、セパレータフィルム２２３との密着性は高く（剥離性は低く）、転写層との密着性は低い（剥離性は高い）材料を適用することができる。この実施形態では、転写層の最上層が紫外線硬化性樹脂による１／２波長板用賦型樹脂層１２であることにより、上述のセパレータフィルム２２３に対して、例えばシリコン樹脂（有機珪素系高分子化合物）、弗素系樹脂、メラミン樹脂、エポキシ樹脂、又はこれら樹脂と適宜の他の樹脂（アクリル樹脂、セルロース系樹脂、ポリエステル樹脂等）との混合物が用いられる。この実施形態では、上述したＰＥＴフィルムによるセパレータフィルム２２３上に、メラミン樹脂による離型層を設け、離型層の上に設ける紫外線硬化性樹脂の塗布液に対する濡れ性を確保する。
【００５２】
なお、このようにコロナ処理したＰＥＴフィルムにメラミン樹脂等による離型層を設ける代わりに、何ら表面処理してないＰＥＴフィルムをセパレータフィルムに適用して離型層を省略してもよい。またこれに代えていわゆるノンソルと呼ばれる浸透層を設けていないＴＡＣフィルムをセパレータフィルムに適用して、離型層を省略してもよい。このようにすると構成を簡略化することができる。
【００５３】
因みに、離型層による剥離性が不十分な場合、セパレータフィルム２２３と離型層との間に、剥離層を設け、この剥離層により離型層による剥離性を補うようにしてもよい。なお剥離層は、相対的に、支持体フィルムとの密着性が低く（剥離性は高く）、剥離層との密着性が高い（剥離性は低い）材料を適用することができる。より具体的には、この実施形態において、剥離層には、アクリル樹脂、セルロース系樹脂、ポリエステル樹脂、ウレタン樹脂、塩化ビニル−酢酸ビニル共重合体、又は以上の中から選択した２種以上の混合物、或いは以上のなかから選択した１種以上とその他の樹脂との混合物が用いられる。剥離層の厚みは、通常、０．１〜１０μｍ程度である。また剥離層は、セパレータフィルム２２３に設けても良く、剥離層に設けてもよい。
【００５４】
１／２波長板用賦型樹脂層１２は、このセパレータフィルム２２３の上に、又はセパレータフィルム２２３の上に形成された剥離層の上に、紫外線硬化性樹脂の塗布液を塗布して作成される。また、１／２波長板用配向膜形状１３が、賦型に供する微細凹凸形状を周側面に形成した賦型用金型（ロール版）を用いて１／２波長板用賦型樹脂層１２を賦型処理することによって作成される。１／２波長板用位相差層９は、１／２波長板用配向膜形状１３の上に、液晶材料を塗布して硬化させることにより作成される。
１／４波長板用賦型樹脂層１０は、１／２波長板用位相差層９の上に、紫外線硬化性樹脂の塗布液を塗布して作成される。また、１／４波長板用配向膜形状１１が、１／２波長板用配向膜形状１３と同様に、賦型用金型を用いて１／４波長板用賦型樹脂層１０を賦型処理することによって作成される。１／４波長板用位相差層８は、１／４波長板用配向膜形状１１の上に、液晶材料を塗布して硬化させることにより作成される。
正Ｃプレート１７は、この１／４波長板用位相差層８の上に、棒状の液晶化合物の塗布液を塗布して作成される。しかして転写体では、これら１／４波長位相差板に係る層構成である、１／２波長板用賦型樹脂層１２、１／２波長板用位相差層９、１／４波長板用賦型樹脂層１０、１／４波長板用位相差層８、正Ｃプレート１７が、転写に供する転写層である。
【００５５】
さらに転写フィルム２２０は、１／４波長位相差板２０６に係る層構成に係る転写層の上に、粘着層４、支持体基材２２１が設けられる。
支持体基材２２１は、粘着層４の表面を離型可能に被覆する離型シートであり、転写層を被転写基材上に接着、積層した後は、適宜時機に剥離、除去に供されるシートである。支持体基材２２１は、粘着層４が露出して不要な物品と不要な接着をすることを防止するために設けられ、転写の直前に剥離除去される。
【００５６】
光学フィルム２０３は、この転写フィルム２２０のセパレータフィルム２２３が剥離されることによって表出する１／２波長板用賦型樹脂層１２に、直線偏光板５の光学機能層１６を粘着層２０７により接着することによって形成される。
ここで粘着層２０７は、転写層と被転写基材とを接着するための層である。転写層の材料と被転写基材の材料に応じて、両者に密着性の高い材料が適用される。この実施形態では、アセチルセルロース（酢酸纖維素）、ニトロセルロース（硝酸纖維素又は硝化綿）、セルロースアセテートプロピオネート等のセルロース（纖維素）系樹脂、ポリ（メタ）アクリル酸メチル、ポリ（メタ）アクリル酸ブチル、（メタ）アクリル酸メチル−（メタ）アクリル酸ブチル共重合体、（メタ）アクリル酸メチル−スチレン共重合体等のアクリル樹脂、ウレタン樹脂、ポリエステル樹脂、塩化ビニル−酢酸ビニル共重合体、アイオノマー、天然又は合成ゴム等の材料が用いられる。接着剤層の厚みは、１〜３０μｍ程度である。
なお、粘着層２０７は、紫外線硬化性樹脂を使用してもよく、この場合は、光学フィルムの厚みを一段と薄くすることができる。粘着層２０７は、直線偏光板５の光学機能層１６上に設けてもよく、また、１／２波長板用賦型樹脂層１２上に設けるようにしてもよい。
【００５７】
以上より、本実施形態では、１／４波長位相差板２０６を転写層により形成している場合においても、上述の第１実施形態と同様の効果を奏することができる。また、本実施形態の光学フィルム２０３は、転写層により直線偏光板５に１／４波長位相差板２０６を貼付しているので、第１実施形態の光学フィルム３に比べ、基材１４を省略することができ、光学フィルム２０３の全体の厚みを薄くすることができる。
【００５８】
〔画像表示装置の表示画面の評価〕
次に、本発明による光学フィルム３を備えた画像表示装置１（実施例）と、本発明とは相違する光学フィルムを備えた画像表示装置（比較例）との表示画面の評価結果について説明する。
図６は、本発明による実施例の画像表示装置１と、比較例の画像表示装置との表示画面の評価結果を示す図である。
【００５９】
図６にいて、極角６０°の範囲の色味のデータは、表示画面の斜め方向（極角６０°）から測定した測定者の視認による官能評価である。ここで、極角６０°の範囲とは、光学フィルムの表面の法線から６０度傾けた範囲をいう。また、図６における第１層、第２層、第３層は、それぞれ画像表示パネル２の表示画面側より第３層、第２層、第１層の順で積層されている。
なお、各位相差層の面内リタデーション（Ｒ（５５０））と、厚み方向のリタデーション（Ｒｔｈ（５５０））は、王子計測機器（株）社製、ＫＯＢＲＡ−ＷＲを用いて測定した。また、上記評価において、各画像表示装置に使用する画像表示パネルとして、携帯式電話機（サムスン製、ギャラクシーＳIII）の有機ＥＬパネルを使用した。また、上述の色味の評価は、画像表示パネルの表示画面に何も画像を表示させない状態で行った。
【００６０】
実施例１の画像表示装置１の光学フィルム３は、画像表示パネル２側から、正Ｃプレート１７、１／４波長板用賦型樹脂層１０、１／４波長板用位相差層８、１／２波長板用賦型樹脂層１２、１／２波長板用位相差層９、直線偏光板５の順で積層されたものである。
１／２波長板用位相差層９は、直線偏光板５の透過光の吸収軸又は透過軸に対する遅相軸の傾きがθ１＝１０°であり、波長が５５０ｎｍの透過光に対する面内のリタデーションがＲ１（５５０）＝２６６ｎｍである。また、１／４波長板用位相差層８は、直線偏光板５の透過光の吸収軸又は透過軸に対する遅相軸の傾きがθ２＝６５°であり、波長が５５０ｎｍの透過光に対する面内のリタデーションがＲ２（５５０）＝１３２ｎｍである。更に、正Ｃプレート１７は、厚み方向のリタデーションがＲｔｈ３（５５０）＝−１３５ｎｍである。
【００６１】
実施例２の画像表示装置１の光学フィルム３は、上述の実施例１の光学フィルムと同等の層構成を有している。
１／２波長板用位相差層９は、θ１＝７．５°であり、Ｒ１（５５０）＝２７６ｎｍである。また、１／４波長板用位相差層８は、θ２＝６０°であり、Ｒ２（５５０）＝１３８ｎｍである。更に、正Ｃプレート１７は、Ｒｔｈ３（５５０）＝−１３５ｎｍである。
【００６２】
実施例３の画像表示装置１の光学フィルム３は、上述の実施例１の光学フィルムと同等の層構成を有している。
１／２波長板用位相差層９は、θ１＝１５°であり、Ｒ１（５５０）＝２６０ｎｍである。また、１／４波長板用位相差層８は、θ２＝７３°であり、Ｒ２（５５０）＝１３３ｎｍである。更に、正Ｃプレート１７は、Ｒｔｈ３（５５０）＝−１３５ｎｍである。
【００６３】
実施例４の画像表示装置１の光学フィルム３は、上述の実施例１の光学フィルムと同等の層構成を有している。
１／２波長板用位相差層９は、θ１＝１５°であり、Ｒ１（５５０）＝２６０ｎｍである。また、１／４波長板用位相差層８は、θ２＝７３°であり、Ｒ２（５５０）＝１３３ｎｍである。更に、正Ｃプレート１７は、Ｒｔｈ３（５５０）＝−１３０ｎｍである。
【００６４】
実施例５の画像表示装置１の光学フィルム３は、画像表示パネル２側から、正Ｃプレート１７、１／４波長板用位相差層８、１／２波長板用位相差層９、直線偏光板５の順で積層されたものである。ここで、１／４波長板用位相差層８及び１／２波長板用位相差層９は、ＣＯＰフィルムから構成される。
１／２波長板用位相差層９は、θ１＝１５°であり、Ｒ１（５５０）＝２７５ｎｍである。また、１／４波長板用位相差層８は、θ２＝７５°であり、Ｒ２（５５０）＝１４０ｎｍである。更に、正Ｃプレート１７は、Ｒｔｈ３（５５０）＝−１３０ｎｍである。
【００６５】
実施例６の画像表示装置１の光学フィルム３は、上述の実施例１の光学フィルムと同等の層構成を有している。
１／２波長板用位相差層９は、θ１＝１５°であり、Ｒ１（５５０）＝２４０ｎｍである。また、１／４波長板用位相差層８は、θ２＝７３°であり、Ｒ２（５５０）＝１２０ｎｍである。更に、正Ｃプレート１７は、Ｒｔｈ３（５５０）＝−１３５ｎｍである。
【００６６】
実施例７の画像表示装置１の光学フィルム３は、上述の実施例１の光学フィルムと同等の層構成を有している。
１／２波長板用位相差層９は、θ１＝１５°であり、Ｒ１（５５０）＝２４０ｎｍである。また、１／４波長板用位相差層８は、θ２＝７３°であり、Ｒ２（５５０）＝１２０ｎｍである。更に、正Ｃプレート１７は、Ｒｔｈ３（５５０）＝−１００ｎｍである。
【００６７】
実施例８の画像表示装置１の光学フィルム３は、上述の実施例１の光学フィルムと同等の層構成を有している。
１／２波長板用位相差層９は、θ１＝１５°であり、Ｒ１（５５０）＝２４０ｎｍである。また、１／４波長板用位相差層８は、θ２＝７３°であり、Ｒ２（５５０）＝１２０ｎｍである。更に、正Ｃプレート１７は、Ｒｔｈ３（５５０）＝−８０ｎｍである。
【００６８】
実施例９の画像表示装置１の光学フィルム３は、画像表示パネル２側から、正Ｃプレート１７、１／４波長板用位相差層８、１／２波長板用賦型樹脂層１２、１／２波長板用位相差層９、直線偏光板５の順で積層されたものである。ここで、１／４波長板用位相差層８は、ＣＯＰフィルムから構成される。
１／２波長板用位相差層９は、θ１＝１０°であり、Ｒ１（５５０）＝２６５ｎｍである。また、１／４波長板用位相差層８は、θ２＝６５°であり、Ｒ２（５５０）＝１３３ｎｍである。更に、正Ｃプレート１７は、Ｒｔｈ３（５５０）＝−６０ｎｍである。
【００６９】
これに対し、比較例１の画像表示装置の光学フィルムは、画像表示パネル側から、１／４波長板用位相差層、１／２波長板用位相差層、直線偏光板の順で積層されたものであり、正Ｃプレートは設けられていない。
１／２波長板用位相差層は、θ１＝１５°であり、Ｒ１（５５０）＝２６０ｎｍである。また、１／４波長板用位相差層は、θ２＝７３°であり、Ｒ２（５５０）＝１３３ｎｍである。
【００７０】
比較例２の画像表示装置の光学フィルムは、画像表示パネル側から、１／４波長板用位相差層、１／２波長板用位相差層、直線偏光板の順で積層されたものである。ここで、１／４波長板用位相差層及び１／２波長板用位相差層は、ＣＯＰフィルムから構成される。
１／２波長板用位相差層は、θ１＝１５°であり、Ｒ１（５５０）＝２７５ｎｍである。また、１／４波長板用位相差層８は、θ２＝７５°であり、Ｒ２（５５０）＝１４０ｎｍである。
【００７１】
比較例３の画像表示装置の光学フィルムは、画像表示パネル側から、正Ｃプレート、１／４波長板用賦型樹脂層、１／４波長板用位相差層、１／２波長板用賦型樹脂層、１／２波長板用位相差層、直線偏光板の順で積層されたものである。
１／２波長板用位相差層は、θ１＝１５°であり、Ｒ１（５５０）＝２６０ｎｍである。また、１／４波長板用位相差層は、θ２＝７３°であり、Ｒ２（５５０）＝１３３ｎｍである。更に、正Ｃプレート１７は、Ｒｔｈ３（５５０）＝−２００ｎｍである。
【００７２】
比較例４の画像表示装置の光学フィルムは、上述の比較例３の光学フィルムと同等の層構成を有している。
１／２波長板用位相差層は、θ１＝１５°であり、Ｒ１（５５０）＝２６０ｎｍである。また、１／４波長板用位相差層は、θ２＝７３°であり、Ｒ２（５５０）＝１３３ｎｍである。更に、正Ｃプレート１７は、Ｒｔｈ３（５５０）＝−１５０ｎｍである。
【００７３】
比較例５の画像表示装置の光学フィルムは、上述の比較例３の光学フィルムと同等の層構成を有している。
１／２波長板用位相差層は、θ１＝１５°であり、Ｒ１（５５０）＝２６０ｎｍである。また、１／４波長板用位相差層は、θ２＝７３°であり、Ｒ２（５５０）＝１３３ｎｍである。更に、正Ｃプレート１７は、Ｒｔｈ３（５５０）＝−３０ｎｍである。
【００７４】
比較例６の画像表示装置の光学フィルムは、画像表示パネル側から、１／４波長板用賦型樹脂層、１／４波長板用位相差層、１／２波長板用賦型樹脂層、１／２波長板用位相差層、正Ｃプレート、直線偏光板の順で積層されたものである。
１／２波長板用位相差層は、θ１＝１５°であり、Ｒ１（５５０）＝２４０ｎｍである。また、１／４波長板用位相差層は、θ２＝７３°であり、Ｒ２（５５０）＝１２０ｎｍである。更に、正Ｃプレート１７は、Ｒｔｈ３（５５０）＝−１００ｎｍである。
【００７５】
比較例７の画像表示装置の光学フィルムは、画像表示パネル側から、１／４波長板用賦型樹脂層、１／４波長板用位相差層、正Ｃプレート、１／２波長板用賦型樹脂層、１／２波長板用位相差層、直線偏光板の順で積層されたものである。
１／２波長板用位相差層は、θ１＝１５°であり、Ｒ１（５５０）＝２４０ｎｍである。また、１／４波長板用位相差層は、θ２＝７３°であり、Ｒ２（５５０）＝１２０ｎｍである。更に、正Ｃプレート１７は、Ｒｔｈ３（５５０）＝−１００ｎｍである。
【００７６】
図６に示すように、比較例１に係る画像表示装置は、表示画面の法線に対して斜め方向から観察した表示画面の色味が緑味がかったものであった。また、比較例２に係る画像表示装置は、表示画面の色味が緑味がかったものであった。更に、比較例３に係る画像表示装置は、表示画面の色味が青紫味がかったものであった。比較例４に係る画像表示装置は、表示画面の色味がやや青紫味がかったものであった。比較例５に係る画像表示装置は、表示画面の色味がやや緑味がかったものであった。比較例６に係る画像表示装置は、表示画面の色味が黒色に改善しているが、視野角コントラストに変化がなかった。比較例７に係る画像表示装置は、表示画面の色味が黒色に改善しているが、視野角コントラストに変化がなかった。
【００７７】
これに対して、各実施例（１〜９）に係る画像表示装置１は、表示画面の色味が黒色若しくはほぼ黒色であった。従って、本発明の画像表示装置１は、比較例の画像表示装置に比べ、表示画面の黒味を強調することができ、表示画面の外観を向上させることが確認された。ここで、各実施例に係る光学フィルムは、上述の関係式１）〜３）、
１）  −１４０ｎｍ≦Ｒｔｈ３≦−４０ｎｍ
２）  ７°＜｜θ１｜＜１７°
３）  ５９°＜｜θ２｜＜７６°
を全て満たすことも確認された。また、各実施例に係る光学フィルムは、上述の関係式６）、７）も満たすことが確認された。
従って、上記関係式１）〜３）を全て満たすことによって、画像表示装置１の表示画面の法線に対する斜め方向から観察した表示画面の外観を向上させることができることが評価結果より確認することができる。
【００７８】
また、実施例４及び比較例１の光学フィルムと、実施例５及び比較例２の光学フィルムとは、図６に示すように、それぞれ、正Ｃプレートを備えるか否かでのみ相違している。各実施例及び各比較例を比較すると、正Ｃプレートを設けた実施例の光学フィルムのほうが比較例の光学フィルムに比べ、画像表示装置の表示画面が黒味をより強調することができることが確認された。
【００７９】
更に、比較例３〜５の画像表示装置のように、各実施例と同様の構成で正Ｃプレートを設けたとしても、正Ｃプレートの厚み方向のリタデーションＲｔｈが、上述の関係式１）を満たさない場合、画像表示装置の表示画面の色味を黒色にすることができず、黒味を十分に強調することができないことも確認された。
また、比較例６、比較例７のように、正Ｃプレートの積層位置を、実施例の積層位置とは相違する位置に配置した場合においても、画像表示装置の表示画面の色味を黒色にすることができず、黒味を十分に強調することができないことも確認された。
【００８０】
実施例３、実施例４、実施例６〜８の光学フィルムは、上述の関係式１）〜３）だけでなく、関係式４）、５）も満たす。これにより、上述の関係式１）〜３）だけでなく、更に関係式４）、５）を満たすことによって、画像表示装置の表示画面の黒味をより効果的に強調することができることも確認された。
また、実施例１、実施例２、実施例５、実施例９の光学フィルムのように、上述の関係式１）〜３）を満たすが、関係式４）、５）を満たさない場合であっても、十分に、画像表示装置の表示画面が黒味を強調することがきることも確認された。
【００８１】
〔光学フィルムの評価〕
次に、別な実施例における光学フィルムの色度及び輝度の評価結果について説明する。
斜め方向からの色味、コントラストを評価するため、反射色度及び反射輝度をＥＬＤＩＭ社製ＥＺ  Ｃｏｎｓｔｒａｓｔで測定した。各データは、極角６０°で全方位から測定した反射色度及び反射輝度のデータをそれぞれ平均して算出した。
図７は、本発明による実施例の光学フィルムと、比較例の光学フィルムとの色度の評価結果を示す図である。図７（ａ）は、実施例及び比較例の色度の平均値を示す図であり、図７（ｂ）は、実施例及び比較例の色度の標準偏差（３σ）を示す図である。
図８は、本発明による実施例の光学フィルムと、比較例の光学フィルムとの反射輝度の評価結果を示す図である。図８（ａ）は、実施例及び比較例の反射輝度の平均値を示す図であり、図８（ｂ）は、実施例及び比較例の反射輝度の標準偏差（３σ）を示す図である。
【００８２】
図７及び図８に示す実施例１１の光学フィルム３は、正Ｃプレート１７、１／４波長板用賦型樹脂層１０、１／４波長板用位相差層８、１／２波長板用賦型樹脂層１２、１／２波長板用位相差層９、直線偏光板５を順次積層させたものである。
１／２波長板用位相差層９は、直線偏光板５の透過光の吸収軸又は透過軸に対する遅相軸の傾きがθ１＝１５°であり、波長が５５０ｎｍの透過光に対する面内のリタデーションがＲ１（５５０）＝２４０ｎｍである。また、１／４波長板用位相差層８は、直線偏光板５の透過光の吸収軸又は透過軸に対する遅相軸の傾きがθ２＝７５°であり、波長が５５０ｎｍの透過光に対する面内のリタデーションがＲ２（５５０）＝１２０ｎｍである。更に、正Ｃプレート１７は、厚さ方向のリタデーションが、Ｒｔｈ（５５０）＝−８０ｎｍである。
【００８３】
実施例１２の光学フィルム３は、実施例１１の光学フィルムと同等の層構成を有している。また、実施例１２の１／２波長板用位相差層９及び１／４波長板用位相差層８の遅相軸の傾き（θ１、θ２）と、面内のリタデーション（Ｒ１（５５０）、Ｒ２（５５０））の値は、実施例１１の光学フィルムと同等である。実施例１２の正Ｃプレート１７は、厚さ方向のリタデーションが、Ｒｔｈ（５５０）＝−１００ｎｍである。
【００８４】
実施例１３の光学フィルム３は、実施例１１の光学フィルムと同等の層構成を有している。また、実施例１３の１／２波長板用位相差層９及び１／４波長板用位相差層８の遅相軸の傾き（θ１、θ２）と、面内のリタデーション（Ｒ１（５５０）、Ｒ２（５５０））の値は、実施例１１の光学フィルムと同等である。実施例１３の正Ｃプレート１７は、厚さ方向のリタデーションが、Ｒｔｈ（５５０）＝−１２０ｎｍである。
【００８５】
これに対して、比較例１１の光学フィルムは、実施例１１の光学フィルムに対して正Ｃプレートを省略した構成、すなわち、１／４波長板用賦型樹脂層１０、１／４波長板用位相差層８、１／２波長板用賦型樹脂層１２、１／２波長板用位相差層９、直線偏光板５を順次積層させたものである。
また、比較例１１の１／２波長板用位相差層９及び１／４波長板用位相差層８の遅相軸の傾き（θ１、θ２）と、面内のリタデーション（Ｒ１（５５０）、Ｒ２（５５０））の値は、実施例１１の光学フィルムと同等である。
【００８６】
上述の実施例及び比較例を比較すると、極角６０度における色度の平均値の座標は、図７（ａ）に示すように、実施例１１〜１３の光学フィルム３が、比較例１１に比してｘ座標、ｙ座標ともに色度の座標が小さくなる傾向を示した。すなわち、実施例１１〜１３の光学フィルムは、比較例１１の光学フィルムに比して色味が黄緑色側から青色側にシフトすることを示しており、画像表示パネルに配置された場合に表示画面の黒味を比較例の場合よりも強調することができる。なお、色度図において、ｘ＝０．３３、ｙ＝０．３３の座標は、無彩色（白色）を示す。
【００８７】
また、極角６０度における色度の標準偏差（３σ）は、図７（ｂ）に示すように、各実施例の光学フィルムの平均値（図７（ｂ）中の３σａｖｅ）が、比較例に比して小さくなる傾向となり、色度のばらつきが少なくなるのが確認された。
【００８８】
極角６０度における入射光に対する反射輝度は、図８（ａ）に示すように、実施例１１の光学フィルム３が、比較例に比して低く抑えられる、すなわち、反射防止機能が向上していることが確認された。
また、実施例１１の光学フィルムは、図８（ｂ）に示すように、反射輝度の標準偏差（３σ）も比較例よりも低く抑えられており、反射輝度のばらつきが低減されることが確認された。
【００８９】
以上より、各実施例の光学フィルムは、上述したように、表示画面パネルに貼付された場合に表示画面の黒味を比較例１１の場合よりも強調することができ、また、比較例に比して色度のばらつきを低減することができる。これら各実施例の光学フィルムは、上述の関係式１）〜３）も満たしており、画像表示装置１に配置された場合に、表示画面の斜め方向から観察した表示画面の外観を向上させることができることが確認された。
また、図７（ｂ）に示す結果から、正Ｃプレート１７の厚み方向のリタデーションＲｔｈが−１００ｎｍ〜−９０ｎｍの場合に、色度のばらつきをより効果的に低減させることができることが確認された。更に、図８に示す結果から、正Ｃプレート１７の厚み方向のリタデーションＲｔｈが−８０ｎｍの場合に、反射輝度の平均値及び標準偏差を低減させることができることが確認された。
従って、光学フィルム３は、使用用途等に応じて、正Ｃプレート１７のリタデーションを適宜設定することにより、画像表示装置１に配置された場合に、表示画面の黒味を強調させるとともに、反射防止機能を向上させることができる。これにより、表示画面の斜め方向から観察した表示画面の外観をより効果的に向上させることができる。
【００９０】
〔他の実施形態〕
以上、本発明の実施に好適な具体的な構成を詳述したが、本発明は、本発明の趣旨を逸脱しない範囲で、上述の実施形態を種々に組み合わせ、さらには上述の実施形態の構成を種々に変更することができる。
【００９１】
（１）第１実施形態では、１／４波長位相差板６は、基材の上面に、順次、正Ｃプレート１７、１／４波長板用賦型樹脂層１０、１／４波長板用位相差層８、１／２波長板用賦型樹脂層１２、１／２波長板用位相差層９を構成する例を示したが、これに限定されない。
例えば、基材の下面に、１／２波長板用賦型樹脂層１２、１／２波長板用位相差層９、１／４波長板用賦型樹脂層１０、１／４波長板用位相差層８、正Ｃプレート１７を形成した構成にしてもよい。なお、この場合、１／４波長位相差板は、基材の上面に粘着層７を、正Ｃプレート１７の下面に粘着層４を設ける必要がある。
また、基材の上面に、順次、１／２波長板用賦型樹脂層１２、１／２波長板用位相差層９を形成し、基材の下面に、順次、１／４波長板用賦型樹脂層１０、１／４波長板用位相差層８、正Ｃプレート１７を形成するようにしてもよい。
【００９２】
（２）第２実施形態において、転写層は、支持体基材２２１を剥がして画像表示パネル２に貼付する例を示したが、これに限定されず、セパレータフィルム２２３を剥離して画像表示パネル２に貼付するようにしてもよい。
この場合、１／２波長板用位相差層９、１／４波長板用位相差層８、正Ｃプレート１７の順で積層させた転写体を支持体基材上に形成する必要がある。
【００９３】
（３）各実施形態において、賦型処理により配向膜形状を作成する場合について述べたが、本発明はこれに限らず、光配向の手法により配向膜形状を作成する場合にも適用することができる。また例えば位相差層に光配向性の液晶ポリマーを適用することにより、このような配向膜形状を省略して、直接、直線偏光による紫外線等の照射により液晶材料を配向させて位相差層を作製する場合にも広く適用することができる。
【００９４】
（４）各実施形態では、正Ｃプレート１７は、液晶材料により構成される例を示したが、これに限定されるものでなく、例えば、アクリル材やＴＡＣ材等のフィルム状の基材から構成されるようにしてもよい。この場合、正Ｃプレートは、基材上に設ける必要がなくなり、上述の第１実施形態の場合よりも光学フィルムを薄くすることができる。
【００９５】
（５）各実施形態では、転写層側に粘着層７を設けるようにして、この粘着層７により直線偏光板５と転写層とを一体化する場合について述べたが、本発明はこれに限らず、この粘着層７を直線偏光板５側に設けるようにしてもよい。
【００９６】
（６）各実施形態では、ロール版により賦型処理する場合について述べたが、本発明はこれに限らず、平版により賦型処理する場合にも広く適用することができる。
【００９７】
（７）第２実施形態では、支持体基材に正Ｃプレート１７、１／４波長板用位相差層８、１／２波長板用位相差層９を積層させて転写フィルム２２０を形成する例を示したが、これに限定されるものではない。例えば、正Ｃプレート１７、１／４波長板用位相差層８、１／２波長板用位相差層９を、それぞれ個別の支持体基材上に形成し、層ごとに転写フィルムを作成して、粘着材等を介して光学フィルムを形成するようにしてもよい。
【００９８】
（８）光学フィルム３は、１／２波長板用位相差層９、１／４波長板用位相差層８の遅相軸の傾きθ１、θ２が、上述の関係式２）、３）を満たすものに限るものではない。例えば、ＣＯＰフィルム等から構成される１／２波長板用位相差層と、液晶材料から構成される１／４波長板用位相差層と、正Ｃプレートとから構成される光学フィルム３において、θ１＝２２．５°、θ２＝９０°としても、上述の関係式１）を満たす正Ｃプレートが設けられることにより、表示画面の斜め方向から観察した表示画面の外観を向上させることができる。
【符号の説明】
【００９９】
１  画像表示装置
２  画像表示パネル
３、２０３  光学フィルム
４、７  粘着層
５  直線偏光板
６、２０６  １／４波長位相差板
８  １／２波長板用位相差層
９  １／４波長板用位相差層
１０  １／４波長板用賦型樹脂層
１１  １／４波長板用配向膜形状
１２  １／２波長板用賦型樹脂層
１３  １／２波長板用配向膜形状
１４、１５  基材
１６  光学機能層
１７  正Ｃプレート
２２０  転写フィルム
２２１  支持体基材
２２３  セパレータフィルム
２０  製造工程
２１  供給リール
２２、２９、３２、３９、５０  ダイ
２４、３４  加圧ローラ
２５、２７、３５、３７、５１  紫外線照射装置
２６、３６  剥離ローラ
３０、４０  ロール版
３１  搬送ローラ
【図１】
2014224837.tif 000005
【図２】
2014224837.tif 000006
【図３】
2014224837.tif 000007
【図４】
2014224837.tif 000008
【図５】
2014224837.tif 000009
【図６】
2014224837.tif 000010
【図７】
2014224837.tif 000011
【図８】
2014224837.tif 000012
【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
画像表示パネルのパネル面に光学フィルムを配置した画像表示装置において、
前記光学フィルムは、
直線偏光板と転写層とが積層され、
前記転写層は、
前記直線偏光板側から、透過光に１／２波長分の位相差を付与する１／２波長板用位相差層と、
透過光に１／４波長分の位相差を付与する１／４波長板用位相差層と、
面内屈折率が厚み方向の屈折率よりも小さい正Ｃプレートとが順に積層され、
前記正Ｃプレートは、厚み方向のリタデーションＲｔｈが、
−１４０ｎｍ≦Ｒｔｈ≦−４０ｎｍを満たし、
前記１／２波長板用位相差層及び前記１／４波長板用位相差層は、
前記直線偏光板の透過光の吸収軸又は透過軸に対する前記１／２波長板用位相差層の遅相軸の傾きをθ１とし、前記直線偏光板の透過光の吸収軸又は透過軸に対する前記１／４波長板用位相差層の遅相軸の傾きをθ２としたときに、
７°＜｜θ１｜＜１７°と、
５９°＜｜θ２｜＜７６°との関係を満たし、
前記画像表示パネルが、
有機ＥＬパネルであること、
を特徴とする画像表示装置。
【請求項２】
前記正Ｃプレートは、液晶化合物により形成されること、
を特徴とする請求項１に記載の画像表示装置。
【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
画像表示パネルのパネル面に光学フィルムを配置した画像表示装置において、
前記光学フィルムは、
直線偏光板と転写層とが積層され、
前記転写層は、
前記直線偏光板側から、透過光に１／２波長分の位相差を付与する１／２波長板用位相差層と、
透過光に１／４波長分の位相差を付与する１／４波長板用位相差層と、
面内屈折率が厚み方向の屈折率よりも小さい正Ｃプレートとが順に積層され、
前記正Ｃプレートは、厚み方向のリタデーションＲｔｈが、
−１４０ｎｍ≦Ｒｔｈ≦−４０ｎｍを満たし、
前記１／２波長板用位相差層及び前記１／４波長板用位相差層は、
前記直線偏光板の透過光の吸収軸又は透過軸に対する前記１／２波長板用位相差層の遅相軸の傾きをθ１とし、前記直線偏光板の透過光の吸収軸又は透過軸に対する前記１／４波長板用位相差層の遅相軸の傾きをθ２としたときに、
７°＜｜θ１｜＜１７°と、
５９°＜｜θ２｜＜７６°との関係を満たし、
前記画像表示パネルが、
有機ＥＬパネルであり、
前記光学フィルムは、
極角６０°で全方位から測定した反射色度の標準偏差（３σ）が、０．０２９９以下であること、
を特徴とする画像表示装置。
【請求項２】
前記正Ｃプレートは、液晶化合物により形成されること、
を特徴とする請求項１に記載の画像表示装置。